(57)【特許請求の範囲】
【請求項１】
流動層反応器内で、塩化水素を酸素により酸化して塩素を製造するための触媒であり、
（Ａ）銅元素、（Ｂ）アルカリ金属元素、および（Ｃ）ランタノイド元素を含み、かつ、平均真球度が０．８０以上の球状粒子からなり、
ランタノイド元素（Ｃ）が、２９８Ｋにおける酸素との結合解離エネルギーが１００〜１８５ｋｃａｌ／ｍｏｌをみたし、プラセオジム、ネオジム、サマリウム、ユウロピウム、ガドリニウムおよびジスプロシウムよりなる群から選ばれる少なくとも１種であり、
触媒中の銅元素（Ａ）含有量が０．３重量％以上、４．５重量％以下であることを特徴とする塩素製造用触媒。
【請求項２】
銅元素（Ａ）とアルカリ金属元素（Ｂ）との重量比が１：０．２〜１：２．０の範囲であり、かつ、
銅元素（Ａ）とランタノイド元素（Ｃ）との重量比が１：０．２〜１：３．０の範囲であることを特徴とする請求項１に記載の塩素製造用触媒。
【請求項３】
ランタノイド元素（Ｃ）が、プラセオジム、ネオジム、サマリウムおよびユウロピウムよりなる群から選ばれる少なくとも１種であることを特徴とする請求項１または２に記載の塩素製造用触媒。
【請求項４】
アルカリ金属（Ｂ）が、ナトリウムおよびカリウムよりなる群から選ばれる少なくとも１種を含むことを特徴とする請求項１〜３のいずれか一項に記載の塩素製造用触媒。
【請求項５】
平均真球度が０．９０以上の球状粒子からなることを特徴とする請求項１〜４のいずれか一項に記載の塩素製造用触媒。
【請求項６】
請求項１〜５のいずれか一項に記載の塩素製造用触媒の存在下で、流動層反応器内で、塩化水素を酸素により酸化することを特徴とする塩素の製造方法。
【発明の詳細な説明】
【技術分野】
【０００１】
本発明は、塩化水素から塩素を製造する触媒に関し、特に流動層反応器での使用に好適な塩素製造触媒、およびそれを用いた塩素の製造方法に関する。
【背景技術】
【０００２】
塩素は塩化ビニル、ホスゲン等の原料として有用である。塩素を製造する方法としては、食塩の電気分解法、あるいは塩化水素の触媒的酸化等が広く知られている。【０００３】
食塩の電気分解法は、多くの電力を用いるため、エネルギー的に不利であり、また苛性ソーダを副生するため、塩素と苛性ソーダの需給バランスが常に問題となる。【０００４】
一方、塩化水素の触媒的酸化による製造は、塩化ビニルモノマーやイソシアネート類を製造する際に副生する塩化水素の回収法の１つとして考案された。副生する塩化水素を原料とする為、環境負荷の観点から非常に有効なプロセスである。【０００５】
塩化水素の触媒的酸化による、塩化水素からの塩素の製造においては、電気分解法、気相接触酸化法、非接触酸化法の３種がある。電気分解法は塩化水素の電気分解により、塩素と水素を得る方法であり、１９６０年代にウーデ（ＵＨＤＥ）社により提案された。その後、様々な改良がなされているが、多量の電力を消費する点に課題が残る。気相接触酸化法はＤｅａｃｏｎプロセスとも呼ばれ、塩化水素と酸素から、塩素を得る方法として１８６０年代に提案された。この反応は発熱を伴う平衡反応であり、反応温度が低いほど反応が優位に進行する。この反応に用いられる触媒としては、例えば、銅を主成分とする触媒、クロムを主成分とする触媒、ルテニウムを主成分とする触媒等が知られている。【０００６】
銅を主成分とする触媒としては、例えば、比表面積２００ｍ2／ｇ以上および平均細孔直径６０Å以上のシリカゲル担体に塩化銅、アルカリ金属塩化物、塩化ジジミウム等のランタノイド類を担持した触媒（特許文献１）、比表面積が４１０ｍ2／ｇ、細孔容積が０．７２ｍｌ／ｇのシリカゲルに銅、カリウム、ジジミウムを含浸し調製した触媒（特許文献２）などが知られている。これらの触媒は安価な成分で構成されているが、反応活性が低く、充分な活性を得る為には高温を要する。Ｄｅａｃｏｎプロセスは発熱を伴う平衡反応である為、高温ほど、塩化水素の平衡転化率が低くなってしまうという問題点がある。また、ジジミウムは、様々な希土類元素を含む混合物であるが、混合物であるが故に、その採掘場所や時期によって、組成が一定ではなく、ジジミウムを用いた触媒では活性が一定ではなく、安定した使用には不利である。【０００７】
クロムを主成分とする触媒としては、例えば、酸化珪素にクロミアを担持した触媒等が知られている（特許文献３、４）。この触媒も反応活性が低いため、銅を主成分とする触媒と同様に、充分な平衡転化率を得難いという問題点がある。同時に、安全衛生上、問題があるクロムを主成分としており、環境負荷の観点からも問題が大きいと言える。【０００８】
ルテニウムを主成分とする触媒としては、例えば、担持金属ルテニウム触媒、酸化ルテニウム触媒、ルテニウム複合酸化物触媒等が知られている（特許文献５、６）。これらの触媒は低温下においても充分な活性を有するが、主成分であるルテニウムが高価であるため、廃触媒からのルテニウムを回収、再利用する必要性がある。また、ルテニウムは希少金属であるため、需要増による価格高騰の影響を受けやすく、安定供給、コスト面から問題があると言える。【０００９】
流動層プロセスは、固体粒子を流体により浮遊化させて反応、熱処理などの操作を行うプロセスであり、１９世紀後半から広く知られるようになった。塩化水素の触媒を用いた酸化反応においても、クロムを主成分とした触媒を用いて行う流動層プロセスが実用化されている。流動層プロセスにおいては、反応時に固体粒子が良好な流動性を維持することが求められ、粒子物性、装置構造、操作条件に関して、さまざまな検討がなされている。また、固体粒子が良好な流動性を維持するためには、反応時に触媒形状が維持されることが必要である。反応中に触媒が磨耗、破砕等により著しく形状が変化すると、触媒成分の飛散を招くこととなり、反応活性の低下の要因となる。しかしながら、各因子が流動性に与える影響については未知の領域が多く、充分な検討がなされているとは言い難い。【００１０】
このような状況において、本願出願人は、特定の粒径および比表面積を有する触媒が、活性の経時変化が少なく、流動層で用いた場合にも固着が少ないことを見出して、これをすでに提案している（特許文献７、８）。【００１１】
しかしながら、工業的な塩素の製造においては、さらに塩素への転化率が高く、触媒寿命に優れ、流動層で用いる場合の流動性にも優れた塩素製造用触媒の出現が望まれていた。
【先行技術文献】
【特許文献】
【００１２】
【特許文献１】米国特許３２６０６７８号公報
【特許文献２】米国特許３４８３１３６号公報
【特許文献３】特開昭６１−２７５１０４号公報
【特許文献４】特許第２５１３７５６号公報
【特許文献５】特許第３２８４８７９号公報
【特許文献６】特許第３５４３５５０号公報
【特許文献７】特許第３２７０６７０号公報
【特許文献８】特許第３８５２９８３号公報
【発明の概要】
【発明が解決しようとする課題】
【００１３】
本発明は、塩化水素を酸素により酸化して塩素を生成する反応において、反応活性に優れ、触媒寿命が長く、安価で安定供給が可能であって、固着を生じず高い流動性を長期にわたって維持し得る、流動層反応器で使用するに好適な塩素製造用触媒を提供すること、ならびに該触媒を用いた塩素製造方法を提供することを課題としている。さらに、本発明は、塩化水素を酸素により酸化して塩素を生成する反応において、反応時に粒子形状が変化せず、良好な反応収率を長期にわたって維持可能な塩素製造用触媒の提供を課題としている。
【課題を解決するための手段】
【００１４】
本発明の塩素製造用触媒は、流動層反応器内で、塩化水素を酸素により酸化して塩素を製造するための触媒であり、（Ａ）銅元素、（Ｂ）アルカリ金属元素、および（Ｃ）ランタノイド元素を含み、かつ、平均真球度が０．８０以上の球状粒子からなり、ランタノイド元素（Ｃ）が、２９８Ｋにおける酸素との結合解離エネルギーが１００〜１８５ｋｃａｌ／ｍｏｌをみたすものであって、触媒中の銅元素（Ａ）含有量が０．３重量％以上、４．５重量％以下であることを特徴としている。【００１５】
本発明の塩素製造用触媒は、銅元素（Ａ）とアルカリ金属元素（Ｂ）との重量比が１：０．２〜１：４．０の範囲であり、かつ、銅元素（Ａ）とランタノイド元素（Ｃ）との重量比が１：０．２〜１：６．０の範囲であることが好ましい。【００１６】
また、銅元素（Ａ）とアルカリ金属元素（Ｂ）との重量比が１：０．２〜１：２．０の範囲であり、かつ、銅元素（Ａ）とランタノイド元素（Ｃ）との重量比が１：０．２〜１：３．０の範囲であることも好ましい。【００１７】
前記ランタノイド元素（Ｃ）が、プラセオジム、ネオジム、サマリウム、ユウロピウムよりなる群から選ばれる少なくとも１種であることが好ましい。【００１８】
前記アルカリ金属（Ｂ）が、ナトリウムおよびカリウムよりなる群から選ばれる少なくとも１種を含むことが好ましい。【００１９】
前記平均真球度が、０．９０以上１．００以下の球状粒子からなることが好ましい。【００２０】
本発明の塩素製造用触媒は、ストークスの式から算出される空気中の終末速度が０．１０ｍ／秒以上、２．０ｍ／秒以下であり、かつ、粒子密度が０．４ｇ／ｍｌ以上、１．２ｇ／ｍｌ以下であることが好ましい。【００２１】
本発明の塩素製造用触媒は、銅元素、アルカリ金属元素および希土類金属元素を含有する成分が、担体に担持されてなることが好ましい。【００２２】
本発明の塩素の製造方法は、上記本発明の塩素製造用触媒の存在下で、流動層反応器内で、塩化水素を酸素により酸化することを特徴としている。【００２３】
本発明の流動層反応器は、本発明の塩素製造用触媒を含むことを特徴とする。
【発明の効果】
【００２４】
本発明によれば、塩化水素を酸素により酸化して塩素を生成する反応において、反応活性に優れ、触媒寿命が長く、安価で安定供給が可能であり、流動安定性に優れ、すなわち、固着を生じず高い流動性を長期にわたって維持し得る、流動層反応器での使用に好適な塩素製造用触媒を提供することができる。さらに、本発明によれば、流動層反応器で使用する場合に触媒粒子の流動性がよく、軽量で取り扱いが容易であり、安価であり、安定して長期間使用し得る塩素製造用触媒を提供することができる。また本発明によれば、該触媒を用いた連続的かつ効率的、そして経済的に塩素を製造できる方法を提供し得る。
【図面の簡単な説明】
【００２５】
【図１】図１に、実施例および比較例において、触媒活性評価に用いたガラス製反応管の概略図を示す。
【発明を実施するための形態】
【００２６】
以下、本発明について具体的に説明する。
【００２７】
＜塩素製造用触媒＞
本発明の塩素製造用触媒は、塩化水素を酸素により酸化して塩素を製造するための触媒であって、銅元素（Ａ）、アルカリ金属元素（Ｂ）および特定のランタノイド元素（Ｃ）を含有する球状粒子からなり、該球状粒子の平均真球度が０．８０以上である。
【００２８】
すなわち、本発明の塩素製造用触媒は、銅元素（Ａ）、アルカリ金属元素（Ｂ）および特定のランタノイド元素（Ｃ）を活性成分として含有する。
【００２９】
本発明の塩素製造用触媒中において、銅元素（Ａ）は、原子価が１価、２価いずれの状態で含まれていてもよい。銅元素の含有量は、触媒１００重量％あたり、０．３重量％以上、４．５重量％以下であり、好ましくは０．５重量％以上、３．５重量％以下、より好ましくは０．５重量％以上、３．０重量％以下である。銅含有量が４．５重量％より大きいと、触媒間の流動性が悪化するため好ましくない。一方、銅含有量が０．３重量％未満であると、充分な塩素収率が得られないため好ましくない。
【００３０】
本発明の塩素製造用触媒に含まれるアルカリ金属元素（Ｂ）としては、リチウム、ナトリウム、カリウム、ルビジウム、セシウム、フランシウムが挙げられる。これらのアルカリ金属元素（Ｂ）は、触媒中に単独で含まれても、２種以上組み合わせて含まれてもよい。このうち、ナトリウムおよび／またはカリウムが好ましく、カリウムがより好ましい。アルカリ金属元素（Ｂ）の含有量は、特に限定されないが、塩素製造用触媒１００重量％あたり、０．１重量％以上、５．０重量％以下が好ましく、０．２重量％以上、４．０重量％以下がより好ましく、０．３重量％以上、３．０重量％以下がさらに好ましい。
【００３１】
本発明の塩素製造用触媒に含まれるランタノイド元素（Ｃ）としては、原子番号５７〜７１のいわゆるランタノイド元素のうち、２９８Ｋにおける酸素との結合解離エネルギーが１００〜１８５ｋｃａｌ／ｍｏｌの範囲にあるランタノイド元素が挙げられる。ここで、ランタノイドと酸素との２９８Ｋにおける結合解離エネルギーは、次の表１に示すとおりであり、本発明の塩素製造用触媒に含まれるランタノイド元素（Ｃ）としては、具体的には、プラセオジム（Ｐｒ）、ネオジム（Ｎｄ）、プロメチウム（Ｐｍ）、サマリウム（Ｓｍ）、ユウロピウム（Ｅｕ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）およびルテチウム（Ｌｕ）よりなる群から選ばれる１種以上のランタノイド元素が挙げられる。
【００３２】
【表１】
0005468065.tif 000002
【００３３】
なお、上記表１に記載の２９８ＫでのＬｎ−Ｏ（ランタノイド−酸素）結合解離エネルギーＤ298の値は、有機金属反応剤ハンドブック（玉尾皓平編著、化学同人、発行年月：２００３年６月）２２３頁表２に記載の値である。
【００３４】
本発明において、ランタノイド元素（Ｃ）の結合解離エネルギーが１８５ｋｃａｌ／ｍｏｌを超えると、酸素との結合が強くなりすぎ、また１００ｋｃａｌ／ｍｏｌ未満であれば、酸素との親和性が低くなりすぎるため、反応活性（塩化水素転化率）を十分に向上させることができない場合がある。
【００３５】
これらのランタノイド元素（Ｃ）のうちでは、プラセオジム、ネオジム、サマリウム、ユウロピウム、ガドリニウム、ジスプロシウムが好ましく、プラセオジム、ネオジム、サマリウム、ユウロピウムが塩素化水素から塩素への転化率、及び流動安定性のバランスの観点からより好ましい。これらのランタノイド元素（Ｃ）は、単独で使用しても、２種以上で使用しても構わない。
【００３６】
ランタノイド元素（Ｃ）の含有量は、特に限定されないが、塩素製造用触媒１００重量％あたり、０．３重量％以上、１０．０重量％以下が好ましく、０．５重量％以上、７．０重量％以下がより好ましく、０．５重量％以上、５．０重量％以下がさらに好ましい。
【００３７】
本発明の塩素製造用触媒は、銅元素（Ａ）、アルカリ金属元素（Ｂ）、およびランタノイド元素（Ｃ）を含み、それらの重量比は特に限定されないが、銅元素（Ａ）とアルカリ金属元素（Ｂ）との重量比が１：０．２〜１：４．０の範囲であり、かつ、銅元素（Ａ）とランタノイド元素（Ｃ）との重量比が１：０．２〜１：６．０の範囲であることが好ましい。また、銅元素（Ａ）とアルカリ金属元素（Ｂ）の重量比は、１：０．２〜１：２．０の範囲であり、銅元素（Ａ）とランタノイド元素（Ｃ）との重量比が、１：０．２〜１：３．０であることがより好ましく、銅元素（Ａ）とアルカリ金属元素（Ｂ）との重量比は、１：０．３〜１：１．５であり、銅元素（Ａ）とランタノイド元素（Ｃ）との重量比が、１：０．３〜１：２．５であることがさらに好ましく、銅元素（Ａ）とアルカリ金属元素（Ｂ）との重量比は、１：０．４〜１：１．０であり、銅元素（Ａ）とランタノイド元素（Ｃ）との重量比が、１：０．４〜１：２．０であることが最も好ましい。上記範囲では活性成分である各元素が複合化しやすく、長寿命が得られ、塩素製造用触媒が活性に優れたものとなるため、好ましい。
【００３８】
本発明の塩素製造用触媒は、球状粒子からなり、活性成分である銅元素（Ａ）、アルカリ金属元素（Ｂ）、およびランタノイド元素（Ｃ）が、通常、多孔質の球状粒子担体に担持されている。本発明の塩素製造用触媒を構成する担体は、活性成分を分散、担持でき、かつ、塩酸、塩素に対して分解しない耐腐食性を有するものである。
【００３９】
担体としては、平均粒子径が１０μｍ以上、１０００μｍ未満、好ましくは３０μｍ以上、６００μｍ未満、より好ましくは５０μｍ以上、３００μｍ未満であることが望ましい。
【００４０】
また、担体の細孔直径の平均値（以下、平均細孔径と記載）は３ｎｍ以上、５０ｎｍ以下であることが好ましく、６ｎｍ以上、３０ｎｍ以下であることがより好ましい。平均細孔径が３ｎｍ未満であると、細孔内に銅をはじめとする金属成分を導入しがたく、表面での凝集、細孔の閉塞などを招くこととなり好ましくない。一方、平均細孔径が５０ｎｍより大きいと、担体の表面積の低下を招くこととなり、反応効率が低下してしまうので好ましくない。
【００４１】
また、担体の比表面積は３０ｍ2／ｇ以上、１０００ｍ2／ｇ以下であることが好ましく、５０ｍ2／ｇ以上、５００ｍ2／ｇ以下であることがより好ましく、１００ｍ2／ｇ以上、３００ｍ2／ｇ以下であることがさらに好ましい。比表面積が３０ｍ2／ｇ未満であると反応点の減少を招くこととなり好ましくない。１０００ｍ2／ｇより大きいと、担体の製造に特殊な手法が必要となり、製造コストの観点から好ましくない。尚、本発明における比表面積は、ＢＥＴ法比表面積測定装置（ＢＥＬＳＯＲＰ−ｍａｘ  日本ベル株式会社製）を用いて測定した。
【００４２】
また、担体の嵩密度は０．２０ｇ／ｍｌ以上、１．００ｇ／ｍｌ以下であることが好ましく、０．３０ｇ／ｍｌ以上、０．８０ｇ／ｍｌ以下であることがより好ましい。
【００４３】
さらに、担体の細孔容積は０．５ｍｌ／ｇ以上、３．０ｍｌ／ｇ以下であることが好ましく、０．５ｍｌ／ｇ以上、２．０ｍｌ／ｇ以下であることがより好ましい。０．５ｍｌ／ｇ未満であると、細孔内の空間が充分でなく、反応効率の低下を招く場合があり好ましくない。一方、３．０ｍｌ／ｇよりも大きいと、担体としての強度が低下し、反応中に触媒自身が破壊されてしまう場合があるため好ましくない。
【００４４】
担体の素材としては、シリカ、シリカアルミナ、アルミナ、チタニア、ジルコニア、などが挙げられるが、なかでも高強度であるため、触媒が長寿命になる点でシリカが好ましい。シリカ担体は通常の市販のシリカゲル、ヒュームドシリカ等、いずれも用いることができる。本発明の塩素製造用触媒中の担体の含有量は、触媒１００重量％あたり、通常９８〜６５重量％、好ましくは９７〜６９重量％、より好ましくは９４〜７２重量％である。上記範囲では、塩素製造用触媒の活性と強度とを両立することができるため好ましい。
【００４５】
本発明の塩素製造用触媒は、真球に近い形状である場合には触媒の耐摩耗性、耐久性に優れるとともに、流動性も良いため、真球度の平均値が０．８０以上、好ましくは０．９０以上の球状粒子形状を有する。０．８０未満であると、摩擦による粒子の磨耗、粉化が無視できなくなり、反応中の流動性が悪化する。良好な流動性が確保できなければ、反応効率が低下し、結果として生産性の低下につながる。なお、真球度の平均値の上限は、１であり、１のとき、真球を示す。
【００４６】
球状粒子の真球度の平均値は、走査電子顕微鏡（ＳＥＭ）などの顕微鏡写真の画像から求められる円形度係数（各球状粒子の真球度）の平均値により表わされる値である。平均値を求めるために測定する粒子数は、１０００以上であるのが望ましい。
【００４７】
真球度は、各粒子画像の周囲長と面積とから、
４×π×面積／（周囲長×周囲長）
で求められる値であって、粒子画像が真円に近いほど１に近い値となる。
【００４８】
具体的には、球状粒子の平均真球度は、後述する実施例及び比較例においては以下の手順により測定して求めた。
【００４９】
１．測定サンプルを試料台の上に粘着テープで固定し、走査電子顕微鏡（ＳＥＭ）を用いて撮影する。
【００５０】
２．ＳＥＭ像を画像解析装置に取り込み、各粒子の真球度（円形度係数）を計測し、測定粒子数から平均真球度を算出する。測定対象は円相当径が３０μｍ以上の粒子とし、測定粒子数は前述のように１０００以上が望ましい。
【００５１】
なお、本発明の測定において使用した装置は以下のとおりである。
【００５２】
・走査電子顕微鏡（ＳＥＭ）：（株）日立ハイテクノロジーズ社製Ｓ−４８００
加速電圧：３０ｋＶ、エミッション電流：２０μＡ、倍率：３０倍
・画像解析装置：ライカマイクロシステムズ（株）社製ライカ  Ｑ−ｗｉｎ
本発明の塩素製造用触媒の、球状粒子形状の形成方法は特に限定されるものではなく、球状粒子状の担体に活性成分を担持することで形成してもよく、活性成分を担持した担体を研磨することにより形成してもよいが、触媒粒子の形状は通常、担体の形状に直接依存するため、本発明の塩素製造用触媒を構成する担体としては、球状粒子形状を有する担体を用いるのが好ましく、真球度の平均値が０．８０以上、好ましくは０．９０以上の球状粒子形状を有するものを用いることがさらに望ましい。なお、上限値は、１である。
【００５３】
触媒の粒子形状が球形でない場合や、真球度の低い形状である場合には、摩擦による粒子の磨耗、粉化が無視できなくなり、反応中の流動性が低下することがある。そして良好な流動性が確保できなければ、反応効率が低下し、結果として生産性の低下につながる場合がある。
【００５４】
また本発明の塩素製造用触媒は、上記活性成分および担体以外の成分（その他の成分）を含んでいてもよい。その成分としては、パラジウム元素、イリジウム元素、クロム元素、バナジウム元素、ニオブ元素、鉄元素、ニッケル元素、アルミニウム元素、モリブデン元素、タングステン元素、アルカリ土類金属元素などがあげられる。これら他の成分が含まれる場合には、担体１００重量部あたり、通常０．００１〜１０重量部、好ましくは０．０１〜１０重量部の範囲で含まれる。
【００５５】
また、本発明の塩素製造用触媒では、本発明の目的を損なわない範囲において、ランタン、セリウム、イッテルビウム、スカンジウム、イットリウムなどのその他の希土類元素を１種または２種以上含んでいてもよい。なお、これらの元素は、本発明の目的を損なわない範囲で適宜使用できるが、好ましくは、塩素製造用触媒１００重量％あたり、０．００１重量％以上、１０重量％以下である。また、本発明に係るランタノイド元素（Ｃ）と、その他の希土類元素との重量比は、特に限定されないが、好ましくは１：０〜１：９．０の範囲であり、より好ましくは１：０〜１：４．０の範囲である。
【００５６】
本発明の塩素製造用触媒は、特に限定されるものではないが、たとえば、平均粒子径が１０μｍ以上、１０００μｍ未満、好ましくは３０μｍ以上、６００μｍ未満、より好ましくは５０μｍ以上、３００μｍ未満であることが望ましい。
【００５７】
本発明の塩素製造用触媒は、特に限定されるものではないが、たとえば、平均細孔径が３ｎｍ以上、５０ｎｍ以下であることが好ましく、６ｎｍ以上、３０ｎｍ以下であることがより好ましい。平均細孔径が３ｎｍ未満であると、細孔内に銅をはじめとする金属成分を導入しがたく、表面での凝集、細孔の閉塞などを招くこととなり好ましくない。一方、平均細孔径が５０ｎｍより大きいと、触媒の表面積の低下を招くこととなり、反応効率が低下してしまうおそれがあり好ましくない。
【００５８】
本発明の塩素製造用触媒は、特に限定されるものではないが、たとえば、比表面積は３０ｍ2／ｇ以上、１０００ｍ2／ｇ以下であることが好ましく、５０ｍ2／ｇ以上、５００ｍ2／ｇ以下であることがより好ましく、１００ｍ2／ｇ以上、３００ｍ2／ｇ以下であることがさらに好ましい。尚、本発明における比表面積は、ＢＥＴ法比表面積測定装置（ＢＥＬＳＯＲＰ−ｍａｘ  日本ベル株式会社製）を用いて測定した。
【００５９】
また本発明の塩素製造用触媒は、特に限定されるものではないが、嵩密度が０．２０ｇ／ｍｌ以上、１．００ｇ／ｍｌ以下であることが好ましく、０．３０ｇ／ｍｌ以上、０．８０ｇ／ｍｌ以下であることがより好ましい。
【００６０】
また本発明の塩素製造用触媒は、特に限定されるものではないが、細孔容積が０．３ｍｌ／ｇ以上、３．０ｍｌ／ｇ以下であることが好ましく、０．５ｍｌ／ｇ以上、２．０ｍｌ／ｇ以下であることがより好ましく、０．６ｍｌ／ｇ以上、１．５ｍｌ／ｇ以下であることがさらに好ましい。０．３ｍｌ／ｇ未満であると、細孔内の空間が不足し基質の拡散が不充分となる、比表面積が低下し反応効率が低下する、等を招く場合があり好ましくない。一方、３．０ｍｌ／ｇよりも大きいと、触媒としての強度が低下し、反応中に触媒自身が破壊されてしまう場合があるため好ましくない。
【００６１】
また本発明の塩素製造用触媒は、特に限定されるものではないが、粒子密度が０．４ｇ／ｍｌ以上、１．２ｇ／ｍｌ以下であることが好ましく、０．６ｇ／ｍｌ以上、１．０ｇ／ｍｌ以下であることがより好ましい。粒子密度がこのような範囲を満たす場合は、触媒が軽量となり、取り扱いが容易かつ安価であり、安定して長期間使用し得る触媒を提供可能となり好ましい。
【００６２】
なお本発明において、粒子密度：Ｚ（ｇ／ｍｌ）は、粒子の真密度：Ｘ（ｇ／ｍｌ）と、細孔容積：Ｙ（ｍｌ／ｇ）とから、次式により算出される値である。
【００６３】
Ｚ＝１／（１／Ｘ＋Ｙ）
さらに本発明の塩素製造用触媒は、ストークスの式から算出される空気中の終末速度が、好ましくは０．０５ｍ／秒以上、２．０ｍ／秒以下であり、より好ましくは０．１０ｍ／秒以上、１．５ｍ／秒以下、さらに好ましくは０．１５ｍ／秒以上、１．０ｍ／秒以下であることが望ましい。ストークスの式から算出される終末速度が、このような範囲を満たす場合には、流動層反応器内で触媒を反応に用いた際に、より良好な流動性を示すため好ましい。
【００６４】
ここで、触媒の終末速度とは、ストークスの式から算出される空気中の終末速度であって、その値は次式により求められる（触媒講座第6巻「触媒反応装置とその設計」１４９頁（３．１１６）式（触媒学会編著、講談社）参照）。
【００６５】
終末速度ｕt＝ｇ（ρs−ρg）ｄp2／１８μ
（式中、ｇ：重力加速度、ρs：粒子密度、ρg：気体の密度、ｄp：平均粒子径、μ：気体の粘度をそれぞれ表わす。）
本発明の塩素製造用触媒を製造するための方法としては特に限定されないが、例えば次のような方法で製造することができる。
【００６６】
本発明の塩素製造用触媒を製造する方法としては、銅化合物とアルカリ金属化合物とランタノイド化合物とを球状粒子担体に分散する工程と、銅化合物とアルカリ金属化合物とランタノイド化合物とが分散された担体を、乾燥あるいは焼成する工程とを有する方法が挙げられる。
【００６７】
上記触媒を製造する方法では、触媒を解砕する工程、あるいは触媒を特定の粒径に分級する工程を、必要に応じて有しても良い。
【００６８】
このような塩素製造用触媒の製造において、活性成分である銅元素（Ａ）、アルカリ金属元素（Ｂ）、および特定のランタノイド元素（Ｃ）は、それぞれ銅化合物とアルカリ金属化合物、およびランタノイド化合物として担体に分散される。担体としては、前述したものを用いることが好適であり、たとえば真球度の平均値が０．８０以上、好ましくは０．９０以上などの、球状粒子形状を有する担体を用いることが、触媒が長寿命を得られる点で望ましい。
【００６９】
活性成分を前記担体に分散して担持させる方法については特に限定されず、真空チャンバー内での上記元素の蒸着、気相担持、液相担持（液相調製法）のいずれの方法も使用できるが、操作性や、均一分散性を考慮すると、液相担持が望ましい。液相担持の場合、各活性成分を含む化合物を溶媒に添加し、原料溶液や原料が溶媒中に分散した原料分散液とした後に、触媒担体に吹き付けてもよいし、あるいは、触媒担体を、前記原料溶液や原料分散液中に浸した後、そのまま、原料溶液や原料分散液を攪拌しながら蒸発乾固を行ってもよく、また、触媒担体を、活性成分を含有する前記原料溶液や原料分散液中に浸した後、触媒担体をこの原料溶液や原料分散液中から引き上げ、乾燥する方法を採用することもできる。
【００７０】
触媒担体を、活性成分を含有する原料溶液や原料分散液中に浸して分散担持する場合は、担持量が少ない場合には、再度触媒担体を原料溶液や原料分散液中に浸すことにより、活性成分の含有率を上げることができる。前記原料溶液や原料分散液中の活性成分は、担体の細孔内へ入る大きさであれば、溶媒中に溶解していない、固体状態のままでも構わないが、活性成分を均一に細孔内へ分散させるためには、各活性成分が溶媒中に溶解した状態すなわち原料溶液であることが好ましい。
【００７１】
原料溶液や原料が溶媒中に分散した原料分散液を、触媒担体に吹き付ける場合には、原料分散液の容量が触媒担体の細孔容積以下であることが望ましい。原料分散液容量が触媒担体の細孔容積よりも大きいと、原料分散液が、触媒担体の細孔内に充填しきれず、触媒担体の表面に存在することとなり、好ましくない。
【００７２】
これら液相で担持する場合の各活性成分の溶媒としては、活性成分を含む化合物を溶解または分散できるものであれば特に限定されないが、取り扱いの容易さから水が好ましい。活性成分を溶媒に溶解、分散するときの濃度は、活性成分の化合物が均一に溶解または分散できれば、特に制限されないが、濃度が低すぎると、担持に時間がかかるため、活性成分および溶媒の合計１００重量％当たりの活性成分量は、好ましくは１〜５０重量％、更に好ましくは２〜４０重量％である。
【００７３】
本発明の塩素製造用触媒を製造する際には、前記分散後の触媒に細孔容積以上の量の溶媒が残存する場合には、前記分散後、反応器への充填前に溶媒除去が必要となるが、細孔容積以下の溶媒量であれば、そのままの状態で反応に用いても、溶媒除去を行ってもよい。溶媒を除去する場合には、乾燥だけでも良いが、更に焼成を行ってもよい。乾燥条件としては、特に限定はないが、通常は大気中または減圧下、０〜２００℃、１０ｍｉｎ〜２４ｈｒの条件で実施される。また、焼成条件としては、特に限定はしないが、通常は大気中下、２００℃〜６００℃、１０ｍｉｎ〜２４ｈｒの条件で実施することができる。
【００７４】
担体に分散される銅化合物、アルカリ金属化合物、およびランタノイド化合物は、どのような化合物でもよいが、通常はそれぞれ独立にハロゲン化物、硝酸塩、硫酸塩、酢酸塩、炭酸塩、シュウ酸塩、アルコキシドまたは錯塩である。中でも塩化物、硝酸塩または酢酸塩であることが複合塩を形成しやすいという点で好ましい。
【００７５】
銅化合物、アルカリ金属化合物、ランタノイド化合物および担体の使用量としてはその担持方法によっても異なるが、得られる触媒に含まれる銅元素（Ａ）、アルカリ金属元素（Ｂ）、およびランタノイド元素（Ｃ）が前述の範囲内になる量を用いることが好ましい。
【００７６】
上記製造方法によって得られる触媒の形状は、通常担体の形状に依存するが、活性成分を担体に担持し、必要に応じて乾燥、焼成を行った後に、解砕、研磨、凝集粒子の再分散などで粒子形状が球状となるよう調製してもよい。
【００７７】
また担体として、シリカ担体を用いる場合には、市販されているものをそのまま使用することもできるが、活性成分の担持前に、３０〜７００℃の温度で乾燥または焼成して使用することもできる。
【００７８】
さらに上記銅化合物とアルカリ金属化合物、およびランタノイド化合物に、本発明に係るランタノイド化合物以外の希土類化合物、パラジウム化合物、イリジウム化合物、クロム化合物、バナジウム化合物、ニオブ化合物、鉄化合物、ニッケル化合物、アルミニウム化合物、モリブデン化合物、タングステン化合物、アルカリ土類金属化合物などその他の化合物を担体に分散させる場合にも、その添加方法は特に限定されず、銅化合物とアルカリ金属化合物、およびランタノイド化合物と一緒に溶液にして担体に分散しても良いし、別途、先に担体に分散しても、あるいは後から担体に分散しても良い。このようにして活性成分、活性成分および担体以外の成分を含んでいる触媒を得ることができる。本発明の触媒にこれら他の成分が含まれる場合には、これら他の成分の合計量は、担体１００重量部あたり、金属元素換算で通常０．００１〜１０重量部、好ましくは０．０１〜１０重量部の範囲である。
【００７９】
本発明の塩素製造用触媒は、通常球状粒子の集合体からなるものであって、個々の粒子がほぼ均一な組成であってもよく、全体として上記の特定性状を満たすものであればよい。本発明の塩素製造用触媒は、同じ組成の球状粒子のみの集合体であることが好ましいが、異なる組成の球状粒子の混合体であって、全体として上記特定性状を満たすものであってもよい。異なる組成の球状粒子の混合体である本発明の塩素製造用触媒としては、たとえば、銅元素（Ａ）、アルカリ金属元素（Ｂ）および特定のランタノイド元素（Ｃ）を含有する球状粒子と、塩化水素酸化反応に対して反応不活性な球状粒子（Ｐ）（不活性粒子（Ｐ）とも称す）との混合体であるなど、組成や物性の異なる球状粒子の集合体が、全体として本発明で定義する塩素製造用触媒の特性を満たすものであればよい。本発明において、このような不活性粒子（Ｐ）を用いると、高い流動性をより長期に渡り維持でき、より安定して塩素の供給をし得る。本発明の塩素製造用触媒が、反応に不活性な球状粒子（Ｐ）を含む場合、該不活性な球状粒子の素材としては、反応物（塩化水素、酸素）および生成物（塩素、水）に対して反応性を有しない限り、特に限定されるものではないが、たとえば、シリカ、シリカアルミナ、アルミナ、チタニア、ジルコニア、ガラスなどが挙げられるが、なかでもシリカ、アルミナが好ましく、特にシリカが好ましい。また、不活性粒子（Ｐ）として、触媒が担持される前の担体を用いてもよい。不活性粒子（Ｐ）の形状は、流動層触媒として一般に用いられる粒子状、顆粒状、あるいは球状等いずれの形状でも構わないが、反応時の磨耗を抑えるためには、球状であることが好ましく、真球度の平均値が０．８０以上の球状粒子であることがより好ましい。
【００８０】
本発明において、銅元素（Ａ）の含有量は、触媒１００重量％あたり、０．３重量％以上、４．５重量％以下であるが、例えば、銅元素（Ａ）の含有量が上記範囲を外れる球状粒子を用いる場合でも、触媒に、不活性粒子（Ｐ）を混合することで、結果として、触媒１００重量％あたり、銅元素（Ａ）の含有量が上記範囲になるように調製すれば、本発明の目的を損なわない限り、本発明の塩素製造用触媒に含まれる。
【００８１】
このような本発明の塩素製造用触媒は、流動層反応器内で塩化水素を酸素により酸化して塩素を製造する際の触媒として好適に用いることができ、触媒活性に優れ、触媒寿命が長く、安価に安定供給が可能であり、固着を生じず優れた流動性を長期に渡って維持し得る。また、本発明の塩素製造用触媒は、真球度が高いため、粒子強度に優れ、粒子の割れを生じにくく、耐摩耗性に優れる。このため本発明の塩素製造用触媒を用いて塩素を製造する場合には、塩素を、長期にわたり安定して連続的かつ効率的、そして、より経済的に製造することができる。
【００８２】
＜塩素の製造方法＞
次に、本発明の上記塩素製造用触媒を用いた塩素の製造方法について説明する。
【００８３】
本発明の塩素の製造方法は、流動層反応器内で、触媒の存在下で塩化水素を酸素により酸化して塩素を製造する方法であって、該触媒が、前述した本発明の塩素製造用触媒であることを特徴とする。
【００８４】
本発明の塩素の製造方法では、流動層反応器を用いるものであり、反応方式については、塩素を連続して製造することができるため流通式が好ましい。本反応は平衡反応であるため、反応温度が高すぎると転化率が低下し、低すぎると触媒の活性が充分でないため、反応温度は、通常は２５０℃以上、５００℃未満、好ましくは３２０℃以上、４２０℃未満で行う。反応時の圧力は、操作性を考慮すれば、大気圧以上、５０気圧未満が好ましい。
【００８５】
反応に用いる酸素の酸素源としては、空気をそのまま使用してもよいが、酸素分圧を制御しやすい純酸素がより好ましい。また、塩化水素を酸素により酸化して塩素を生成する反応は平衡反応であるため、転化率は１００％に至らず、未反応塩化水素と生成物である塩素との分離が必要である。酸素に対する塩化水素の量論モル比（塩化水素／酸素）は４であるが、一般的に理論量よりも酸素を過剰に供給する方が高活性、かつ良好な流動性を得ることができるため、酸素に対する塩化水素のモル比（塩化水素／酸素）は０．５以上、３．０未満が好ましく、１．０以上、２．５未満がより好ましい。また、必要に応じて、塩化水素、及び酸素以外のガスを反応器内に流通させても良い。
【００８６】
さらに、反応の開始時、あるいは終了時には、酸素に対する塩化水素のモル比を低下させること、あるいは空塔速度を速めることなどにより安定な運転が可能となる。
【００８７】
また、使用する原料ガス中には、塩素の原料となる塩化水素、酸素、以外に不純物ガスを含んでもいても良い。不純物としては特に限定はしないが、例えば、塩素、水、窒素、二酸化炭素、一酸化炭素、水素、塩化カルボニル、芳香族化合物、含硫黄化合物、含ハロゲン化合物、等が挙げられる。特に一酸化炭素は、従来の触媒では触媒活性を低下させる要因となることが知られているが、本発明の触媒を使用する際には、触媒活性の顕著な低下は認められず、充分な活性が維持される。一酸化炭素の原料ガス中に含まれる濃度は１０．０ｖｏｌ％未満が好ましく、６．０ｖｏｌ％未満がより好ましい。１０．０ｖｏｌ％以上であると、一酸化炭素の酸化反応が顕著に進行し、発熱量が過剰となる、塩化水素の転化率が減少する等の問題を生じることとなり好ましくない。
【００８８】
また、本発明における塩素製造用触媒の使用重量に対する塩化水素の供給速度は、触媒１ｋｇあたり、通常１００ＮＬ／ｈｒ以上、２０００ＮＬ／ｈｒ未満であることが好ましく、より好ましくは２００ＮＬ／ｈｒ以上、１０００ＮＬ／ｈｒ未満である。
【００８９】
本発明におけるガス空塔速度は、０．０１ｍ／秒以上、１．０ｍ／秒以下が好ましく、０．０２ｍ／秒以上、０．５ｍ／秒以下がより好ましい。ガス空塔速度が０．０１ｍ／秒未満であると、触媒の流動が不充分となり流動性の悪化を招き好ましくない。ガス空塔速度が１．０ｍ／秒より大きいと触媒が反応器内から飛散することとなり好ましくない。また、ガス空塔速度は、前述した触媒の終末速度以下であることが好ましい。ガス空塔速度よりも触媒の終末速度の方が遅いと、触媒の反応器内からの飛散が顕著となるおそれがあり、好ましくない。
【００９０】
本発明における塩素の製造方法において、その製造工程は特に限定されないが、以下の各工程を含むことが好ましい。
【００９１】
（１）  塩化水素、酸素を含有する原料ガスを予め加熱する工程
（２）  塩化水素の酸化反応を行う工程
（３）  塩化水素、酸素、塩素、水を含有する生成ガスを冷却する工程
（４）  生成ガスから塩化水素を回収・除去する工程
（５）  生成ガスを脱水する工程
（６）  生成ガスを圧縮、冷却し、塩素を液化塩素として分離する工程
塩化水素、酸素を含有する原料ガスを予め加熱する工程においては、流動層反応器にガスが導入する前に１００℃以上、４００℃未満に加熱することが好ましく、１５０℃以上、３５０℃未満であることがより望ましい。予め加熱する温度が１００℃未満であると、塩化水素ガスが系内で凝縮し、装置腐食が進行してしまうおそれがあるため、好ましくない。
【００９２】
塩化水素、酸素、塩素、水を含有する生成ガスを冷却する工程においては、２５０℃〜５００℃程度の、反応器内で生成した塩素及び水と、未反応の塩化水素及び酸素を含む生成ガスを冷媒によって冷却する。冷媒は特に限定されないが、水が好ましい。
【００９３】
生成ガスから塩化水素を回収・除去する工程は、塩化水素、酸素、塩素、水を含有する生成ガスから未反応の塩化水素を回収・除去することを目的とする。塩化水素の回収・除去方法は、特に限定されないが、塩化水素を回収媒体に吸収させる方法が好ましい。回収媒体は、特に限定されないが、取り扱いの容易さから水が好ましい。また、生成ガスを冷却する工程、及び塩化水素を吸収する工程は、別々の装置を用いて実施しても良いし、同一の装置で実施しても良い。
【００９４】
生成ガスを脱水する工程は、塩素、酸素、水を含む生成ガスから水を除去することを目的とする。脱水方法は、特に限定されないが、冷却脱水法、吸収脱水法、吸着脱水法、圧縮脱水法等の方法が好適に使用でき、吸収脱水法による方法が特に好ましい。当該工程を用いることで、生成ガス中に含まれる残存水分をほぼ完全に除去できる。
【００９５】
生成ガスを圧縮、冷却し、塩素を液化塩素として分離する工程においては、前工程で水分除去された生成ガスを圧縮・冷却し、塩素を液化させてガス相より分離する。この際に塩素を液化分離した後のガス相は、酸素、未回収の塩素を含んでいる。この酸素を含むガスは、（１）塩化水素、酸素を含有する原料ガスを予め加熱する工程へ、再度、導入することにより、（２）塩化水素の酸化反応工程の原料ガスとして使用することができる。
【００９６】
これらの工程を経ることにより、高純度の塩素が、連続的かつ効率的に製造可能となる。
【００９７】
本発明の塩素の製造方法では、上述した、銅元素（Ａ）、アルカリ金属元素（Ｂ）およびランタノイド元素（Ｃ）を含有する本発明の塩素製造用触媒のみを用いてもよいが、このような本発明の塩素製造用触媒とともに、流動性向上の為に、塩化水素酸化反応に対して反応不活性な球状粒子（Ｐ）を反応器内に共存させて用いることも可能である。この際の不活性粒子（Ｐ）の使用割合は特に限定されるものではないが、塩素製造用触媒と不活性粒子とからなる粒子全体に対して、１重量％以上、８０重量％以下、好ましくは２重量％以上、５０重量％以下、より好ましくは２重量％以上、４０重量％以下である。不活性粒子の添加量が１重量％より少ないと、流動性向上の効果が低くなるおそれがあり、８０重量％より多いと、塩化水素の転化率が低下するおそれがあるため、好ましくない。なお、不活性粒子（Ｐ）については、前述の記載のとおりである。
【００９８】
本発明の塩素の製造方法では、反応を進行させながら、流動層反応器内の触媒を抜出すること、流動層反応器内に、触媒、あるいは不活性な粒子を装入したりすることも任意に実施可能である。すなわち、流動層反応器内の銅元素（Ａ）濃度を、本発明の目的を損なわない範囲で、容易に制御可能であるが、流動層反応器内の銅元素（Ａ）濃度は、触媒１００重量％あたり、０．３重量％以上、４．５重量％以下を維持することが好ましい。
【００９９】
本発明の流動層反応器を用いた塩素の製造方法によれば、触媒活性が高く、触媒寿命が長く、流動層反応器内で優れた流動性を示す本発明の塩素製造用触媒を用いることにより、塩素を、長期にわたり安定して連続的かつ効率的に、そして、より経済的に製造することができる。
【実施例】
【０１００】
以下、実施例に基づいて本発明をさらに具体的に説明するが、本発明はこれらの実施例に限定されるものではない。【０１０１】
なお、以下の実施例または比較例で得た触媒の触媒活性評価は、特に記述がない限りは、以下の触媒反応試験法の条件にて実施した。また、以下の実施例および比較例において、各性状の測定及び評価は以下のようにして実施した。【０１０２】
〔１〕触媒反応試験法
中空部に厚さ３ｍｍのガラスフィルターを設置した内径１６ｍｍのガラス製反応管（図１参照）の下部に石英砂を充填し、ガラス反応管中のガラスフィルターの上部に触媒を２１．５ｍｌ充填する。ガラス反応管下部より、塩化水素を９０．０Ｎｍｌ／ｍｉｎ、酸素を４５．０Ｎｍｌ／ｍｉｎ供給し、触媒を流動させながら、常圧下、反応温度３８０℃で反応させた。この時のガス空塔速度は２．８ｃｍ／ｓｅｃであり、触媒１ｋｇ当りの塩化水素供給量は約６００ＮＬ／ｈｒであった。【０１０３】
〔２〕塩化水素の転化率
ヨウ化カリウム（関東化学（株）、オキシダント測定用）を水に溶解し、０．２ｍｏｌ／Ｌ溶液を調製する。この溶液３００ｍｌに反応管から生成ガスを８分間吸収させた。この溶液を０．１ｍｏｌ／Ｌチオ硫酸ナトリウム溶液（関東化学（株））で滴定し、生成した塩素の量を測定し、塩化水素の転化率を求めた。【０１０４】
〔３〕触媒流動性の評価
反応温度を３６０℃とする以外は、前記触媒反応試験法に記載の方法にて、塩化水素の酸化反応を実施した。触媒層下部、すなわち、ガラスフィルターと接触している部分をＡ、ガラスフィルターから上へ４０ｍｍの部分をＢとした場合に、ＡとＢの温度差を測定した。この温度差が±２℃未満である状態を流動性良好、±２℃以上である場合を流動性不良と判断した。【０１０５】
〔４〕平均粒子径（ｄp）の測定
平均粒子径は、通常、以下の方法により測定した。【０１０６】
使用装置：粒度分布計、Ｍｉｃｒｏｔｒａｃ  ＭＴ３３００ＥＸＩＩ（Ｍｉｃｒｏｔｒａｃ社製）
測定原理：レーザー光回折散乱法（湿式）
測定範囲：０．０２１〜１４０８μｍ
粒子条件：透過性；透過、屈折率；１．８１、形状；非球形
〔５〕平均真球度の測定
平均真球度の測定は、以下の手順に従って行った。【０１０７】
１．測定サンプルを試料台の上に粘着テープで固定し、走査電子顕微鏡（ＳＥＭ）を用いて撮影した。【０１０８】
２．ＳＥＭ像を画像解析装置に取り込み、各粒子の真球度（円形度係数）を計測し、測定粒子数から平均真球度を算出した。測定対象は円相当径が３０μｍ以上の粒子とし、測定粒子数は１０００以上とした。【０１０９】
なお、測定で使用した装置および測定条件は、以下のとおりである。【０１１０】
走査電子顕微鏡（ＳＥＭ）：（株）日立ハイテクノロジーズ社製Ｓ−４８００
加速電圧：３０ｋＶ、エミッション電流：２０μＡ、倍率：３０倍
画像解析装置：ライカマイクロシステムズ（株）社製ライカＱ−ｗｉｎ
〔６〕粒子密度の測定（ρs）
粒子密度は、以下の方法により測定した。【０１１１】
１．真密度：Ｘ（ｇ／ｍｌ）を以下の方法により測定した。【０１１２】
使用装置：乾式自動密度計；アキュピック１３３０（（株）島津製作所）
使用ガス：ヘリウム
測定温度：２５℃
測定方法：試料を充填後、パージ（ヘリウム）を２０回行った後、１０回連続して測定を行った。【０１１３】
２．細孔容積：Ｙ（ｍｌ／ｇ）を以下の方法により測定した。【０１１４】
使用装置：オートソーブ３（Quantachrome Instruments社製）
前処理：室温での真空脱気処理
測定方法：液体窒素温度下（７７Ｋ）における窒素ガス吸着法（ＢＪＨ法）
３．上記の方法により測定した、真密度：Ｘ（ｇ／ｍｌ）及び細孔容積：Ｙ（ｍｌ／ｇ）の値より以下の式にて、粒子密度：Ｚ（ｇ／ｍｌ）を算出した。【０１１５】
Ｚ＝１／（１／Ｘ＋Ｙ）
〔７〕終末速度
触媒の終末速度（ｍ／秒）は、次式により求めた。【０１１６】
終末速度ｕt＝ｇ（ρs−ρg）ｄp2／１８μ
なお、本実施例および比較例では、上記測定により得られた粒子密度（ρs）および平均粒子径（ｄp）を用いて、気体を２０℃の空気であると想定し、気体の密度を１．２ｋｇ／ｍ3、気体の粘度を０．０１８ｍＰａ・ｓ、重力加速度を９．８０７ｍ／ｓ2として終末速度を算出した。【０１１７】
［実施例１］
担体として、球状シリカ（富士シリシア化学株式会社、Ｑ−１５、粒度分布：７５〜５００μｍ、メーカー分析表よりの物性値は、平均細孔径：１５ｎｍ、平均粒子径：２００μｍ、嵩密度：０．４ｇ／ｍｌ、細孔容積：１．２ｍｌ／ｇである。このシリカをシリカ担体１とする）を空気中、５００℃で２ｈｒ焼成した。ガラス製フラスコ（１Ｌ）に水１５０ｇと塩化第二銅（和光純薬、特級）２．８９ｇ、塩化ネオジム・六水和物（和光純薬、特級）３．２０ｇ、塩化カリウム（和光純薬、特級）１．５３ｇを加えて水溶液とし、これに焼成したシリカ担体１を５０．０ｇ加え、ロータリーエバポレーターを用いて、８０℃で蒸発乾固した。これを、空気中、２５０℃で３ｈｒ焼成し、担持触媒１を得た。担持触媒１中に含まれる銅元素の濃度は２．５重量％、カリウム元素の濃度は１．５重量％、ネオジム元素の濃度は２．５重量％であり、平均真球度は０．９１８、平均粒子径は２１３．４μｍ、粒子密度は０．６８３ｇ／ｍｌ、ストークスの式から算出される終末速度は０．９４０ｍ／秒であった。得られた担持触媒の塩化水素転化率、及び流動性を前述の方法により測定、評価した。結果を、担持触媒中のランタノイド元素の酸素との結合解離エネルギー値とともに表２に示す。【０１１８】
［実施例２］
塩化ネオジム・六水和物３．２０ｇの代わりに、塩化サマリウム・六水和物３．２６ｇを用いる以外は、実施例１と同様の方法にて、担持触媒２を得た。担持触媒２中に含まれる銅元素の濃度は２．５重量％、カリウム元素の濃度は１．５重量％、サマリウム元素の濃度は２．５重量％であり、平均真球度は０．９２１、平均粒子径は２１６．８μｍ、粒子密度は０．６６１ｇ／ｍｌ、ストークスの式から算出される終末速度は０．９３９ｍ／秒であった。得られた担持触媒の塩化水素転化率、及び流動性を上記の方法により測定、評価した。結果を、担持触媒中のランタノイド元素の酸素との結合解離エネルギー値とともに表２に示す。【０１１９】
［実施例３］
塩化ネオジム・六水和物３．２０ｇの代わりに、塩化プラセオジム・七水和物３．３４ｇを用いる以外は、実施例１と同様の方法にて、担持触媒３を得た。担持触媒３中に含まれる銅元素の濃度は２．５重量％、カリウム元素の濃度は１．５重量％、プラセオジム元素の濃度は２．５重量％であり、平均真球度は０．９２１、平均粒子径は２１５．６μｍ、粒子密度は０．６７７ｇ／ｍｌ、ストークスの式から算出される終末速度は０．９５１ｍ／秒であった。得られた担持触媒の塩化水素転化率、及び流動性を上記の方法により測定、評価した。結果を、担持触媒中のランタノイド元素の酸素との結合解離エネルギー値とともに表２に示す。【０１２０】
［実施例４］
塩化ネオジム・六水和物３．２０ｇの代わりに、塩化ユウロピウム・六水和物３．２７ｇを用いる以外は、実施例１と同様の方法にて、担持触媒４を得た。担持触媒４中に含まれる銅元素の濃度は２．５重量％、カリウム元素の濃度は１．５重量％、ユウロピウム元素の濃度は２．５重量％であり、平均真球度は０．９１９、平均粒子径は２１４．７μｍ、粒子密度は０．６７１ｇ／ｍｌ、ストークスの式から算出される終末速度は０．９３４ｍ／秒であった。得られた担持触媒４の塩化水素転化率、及び流動性を上記の方法により測定、評価した。結果を、担持触媒中のランタノイド元素の酸素との結合解離エネルギー値とともに表２に示す。【０１２１】
［実施例５］
塩化ネオジム・六水和物３．２０ｇの代わりに、塩化ガドリニウム・六水和物３．３２ｇを用いる以外は、実施例１と同様の方法にて、担持触媒５を得た。担持触媒５中に含まれる銅元素の濃度は２．５重量％、カリウム元素の濃度は１．５重量％、ガドリニウム元素の濃度は２．５重量％であり、平均真球度は０．９１７、平均粒子径は２１８．１μｍ、粒子密度は０．６７９ｇ／ｍｌ、ストークスの式から算出される終末速度は０．９７６ｍ／秒であった。得られた担持触媒の塩化水素転化率、及び流動性を上記の方法により測定、評価した。結果を、担持触媒中のランタノイド元素の酸素との結合解離エネルギー値とともに表２に示す。【０１２２】
［実施例６］
塩化ネオジム・六水和物３．２０ｇの代わりに、塩化ジスプロシウム・六水和物３．３６ｇを用いる以外は、実施例１と同様の方法にて、担持触媒６を得た。担持触媒６中に含まれる銅元素の濃度は２．５重量％、カリウム元素の濃度は１．５重量％、ジスプロシウム元素の濃度は２．５重量％であり、平均真球度は０．９１８、平均粒子径は２１６．２μｍ、粒子密度は０．６８１ｇ／ｍｌ、ストークスの式から算出される終末速度は０．９６２ｍ／秒であった。得られた担持触媒の塩化水素転化率、及び流動性を上記の方法により測定、評価した。結果を、担持触媒中のランタノイド元素の酸素との結合解離エネルギー値とともに表２に示す。【０１２３】
［実施例７］
球状シリカとして、シリカ担体１の代わりに、シリカ担体２（富士シリシア化学株式会社、Ｑ−１５、粒度分布：７５〜１５０μｍ、メーカー分析表よりの物性値は、平均細孔径：１５ｎｍ、平均粒子径：１００μｍ、嵩密度：０．４ｇ／ｍｌ、細孔容積：１．２ｍｌ／ｇである）を用いる以外は、実施例１と同様の方法にて、担持触媒７を得た。担持触媒７中に含まれる銅元素の濃度は２．５重量％、カリウム元素の濃度は１．５重量％、ネオジム元素の濃度は２．５重量％であり、平均真球度は０．９２３、平均粒子径は１０８．９μｍ、粒子密度は０．６５６ｇ／ｍｌ、ストークスの式から算出される終末速度は０．２３５ｍ／秒であった。得られた担持触媒の塩化水素転化率、及び流動性を上記の方法により測定、評価した。結果を、担持触媒中のランタノイド元素の酸素との結合解離エネルギー値とともに表２に示す。【０１２４】
［実施例８］
球状シリカとして、シリカ担体１の代わりに、シリカ担体２を用い、塩化ネオジム・六水和物３．２０ｇの代わりに、塩化サマリウム・六水和物３．２６ｇを用いること以外は、実施例１と同様の方法にて、担持触媒８を得た。担持触媒８中に含まれる銅元素の濃度は２．５重量％、カリウム元素の濃度は１．５重量％、サマリウム元素の濃度は２．５重量％であり、平均真球度は０．９２２、平均粒子径は１１２．５μｍ、粒子密度は０．６４４ｇ／ｍｌ、ストークスの式から算出される終末速度は０．２４６ｍ／秒であった。得られた担持触媒の塩化水素転化率、及び流動性を上記の方法により測定、評価した。結果を、担持触媒中のランタノイド元素の酸素との結合解離エネルギー値とともに表２に示す。【０１２５】
［実施例９］
球状シリカとして、シリカ担体１の代わりに、シリカ担体３（富士シリシア株式会社、Ｑ−６、粒度分布：７５〜１５０μｍ、メーカー分析表よりの物性値は、平均細孔径：６ｎｍ、平均粒子径：１００μｍ、嵩密度：０．５ｇ／ｍｌ、細孔容積：０．８ｍｌ／ｇである）を用いる以外は、実施例１と同様の方法にて、担持触媒９を得た。担持触媒９中に含まれる銅元素の濃度は２．５重量％、カリウム元素の濃度は１．５重量％、ネオジム元素の濃度は２．５重量％であり、平均真球度は０．９２９、平均粒子径は１１１．４μｍ、粒子密度は０．８８６ｇ／ｍｌ、ストークスの式から算出される終末速度は０．３３２ｍ／秒であった。得られた担持触媒の塩化水素転化率、及び流動性を上記の方法により測定、評価した。結果を、担持触媒中のランタノイド元素の酸素との結合解離エネルギー値とともに表２に示す。【０１２６】
［実施例１０］
球状シリカとして、シリカ担体１の代わりに、シリカ担体３を用い、塩化ネオジム・六水和物３．２０ｇの代わりに、塩化サマリウム・六水和物３．２６ｇを用いること以外は、実施例１と同様の方法にて、担持触媒１０を得た。担持触媒１０中に含まれる銅元素の濃度は２．５重量％、カリウム元素の濃度は１．５重量％、サマリウム元素の濃度は２．５重量％であり、平均真球度は０．９３１、平均粒子径は１０９．２μｍ、粒子密度は０．８７９ｇ／ｍｌ、ストークスの式から算出される終末速度は０．３１７ｍ／秒であった。得られた担持触媒の塩化水素転化率、及び流動性を上記の方法により測定、評価した。結果を、担持触媒中のランタノイド元素の酸素との結合解離エネルギー値とともに表２に示す。【０１２７】
［実施例１１］
シリカ担体１を空気中、５００℃で２ｈｒ焼成した。ガラス製フラスコ（１Ｌ）に水１５０ｇと塩化第二銅（和光純薬、特級）１．６８ｇ、塩化ネオジム・六水和物（和光純薬、特級）１．８６ｇ、塩化カリウム（和光純薬、特級）０．９０ｇを加えて水溶液とし、これに焼成したシリカ担体１を５０．０ｇ加え、ロータリーエバポレーターを用いて、８０℃で蒸発乾固した。これを、空気中、２５０℃で３ｈｒ焼成し、担持触媒１１を得た。担持触媒１１中に含まれる銅元素の濃度は１．５重量％、カリウム元素の濃度は０．９重量％、ネオジム元素の濃度は１．５重量％であり、平均真球度は０．９２６、平均粒子径は２１１．１μｍ、粒子密度は０．６４０ｇ／ｍｌ、ストークスの式から算出される終末速度は０．８６２ｍ／秒であった。得られた担持触媒の塩化水素転化率、及び流動性を上記の方法により測定、評価した。結果を、担持触媒中のランタノイド元素の酸素との結合解離エネルギー値とともに表２に示す。【０１２８】
［実施例１２］
塩化ネオジム・六水和物１．８６ｇの代わりに、塩化サマリウム・六水和物１．８９ｇを用いる以外は、実施例１１と同様の方法にて、担持触媒１２を得た。担持触媒１２中に含まれる銅元素の濃度は１．５重量％、カリウム元素の濃度は０．９重量％、サマリウム元素の濃度は１．５重量％であり、平均真球度は０．９２５、平均粒子径は２２０．１μｍ、粒子密度は０．６３６ｇ／ｍｌ、ストークスの式から算出される終末速度は０．９３１ｍ／秒であった。得られた担持触媒の塩化水素転化率、及び流動性を上記の方法により測定、評価した。結果を、担持触媒中のランタノイド元素の酸素との結合解離エネルギー値とともに表２に示す。【０１２９】
［実施例１３］
ガラス製フラスコ（２００ｍＬ）に水２５ｇと塩化第二銅（和光純薬、特級）２．８９ｇ、塩化ネオジム・六水和物（和光純薬、特級）３．２０ｇ、塩化カリウム（和光純薬、特級）１．５３ｇを加えて攪拌し水溶液１とする。別途、ガラス製ミキサー（１Ｌ）に、５００℃で２ｈｒ焼成したシリカ担体１を５０．０ｇ加え、攪拌させながら、水溶液１をスプレーで噴霧する。噴霧終了後、ロータリーエバポレーターを用いて、９５℃で減圧乾燥処理を施し、担持触媒１３を得た。担持触媒１３中に含まれる銅元素の濃度は２．５重量％、カリウム元素の濃度は１．５重量％、ネオジム元素の濃度は２．５重量％であり、平均真球度は０．９１９、平均粒子径は２１７．７μｍ、粒子密度は０．６８３ｇ／ｍｌ、ストークスの式から算出される終末速度は０．９７８ｍ／秒であった。得られた担持触媒の塩化水素転化率、及び流動性を上記の方法により測定、評価した。結果を、担持触媒中のランタノイド元素の酸素との結合解離エネルギー値とともに表２に示す。【０１３０】
［実施例１４］
塩化ネオジム・六水和物３．２０ｇの代わりに、塩化サマリウム・六水和物３．２６ｇを用いる以外は、実施例１３と同様の方法にて、担持触媒１４を得た。担持触媒１４中に含まれる銅元素の濃度は２．５重量％、カリウム元素の濃度は１．５重量％、サマリウム元素の濃度は２．５重量％であり、平均真球度は０．９２４、平均粒子径は２１６．９μｍ、粒子密度は０．６６１ｇ／ｍｌ、ストークスの式から算出される終末速度は０．９４０ｍ／秒であった。得られた担持触媒の塩化水素転化率、及び流動性を上記の方法により測定、評価した。結果を、担持触媒中のランタノイド元素の酸素との結合解離エネルギー値とともに表２に示す。【０１３１】
［実施例１５］
塩化カリウムの代わりに、塩化ナトリウムを用いる以外は、実施例１と同様の方法にて、担持触媒１５を得た。担持触媒１５中に含まれる銅元素の濃度は２．５重量％、ナトリウム元素の濃度は１．５重量％、ネオジム元素の濃度は２．５重量％であり、平均真球度は０．９１３、平均粒子径は２１９．２μｍ、粒子密度は０．６６６ｇ／ｍｌ、ストークスの式から算出される終末速度は０．９６７ｍ／秒であった。得られた担持触媒の塩化水素転化率、及び流動性を上記の方法により測定、評価した。結果を、担持触媒中のランタノイド元素の酸素との結合解離エネルギー値とともに表２に示す。【０１３２】
［実施例１６］
塩化カリウムの代わりに、塩化ナトリウムを用い、塩化ネオジム・六水和物３．２０ｇの代わりに、塩化サマリウム・六水和物３．２６ｇを用いる以外は、実施例１と同様の方法にて、担持触媒１６を得た。担持触媒１６中に含まれる銅元素の濃度は２．５重量％、ナトリウム元素の濃度は１．５重量％、サマリウム元素の濃度は２．５重量％であり、平均真球度は０．９１４、平均粒子径は２１８．７μｍ、粒子密度は０．６７２ｇ／ｍｌ、ストークスの式から算出される終末速度は０．９７１ｍ／秒であった。得られた担持触媒の塩化水素転化率、及び流動性を上記の方法により測定、評価した。結果を、担持触媒中のランタノイド元素の酸素との結合解離エネルギー値とともに表２に示す。【０１３３】
［実施例１７］
塩化ネオジム・六水和物３．２０ｇの代わりに、塩化サマリウム・六水和物１．６３ｇ、及び、塩化プラオセジム・七水和物１．６７ｇを用いる以外は、実施例１と同様の方法にて、担持触媒１７を得た。担持触媒１７中に含まれる銅元素の濃度は２．５重量％、カリウム元素の濃度は１．５重量％、サマリウム元素の濃度は１．２５重量％、プラセオジム元素の濃度は１．２５重量％であり、平均真球度は０．９１１、平均粒子径は２１６．２μｍ、粒子密度は０．６７５ｇ／ｍｌ、ストークスの式から算出される終末速度は０．９５３ｍ／秒であった。得られた担持触媒の塩化水素転化率、及び流動性を上記の方法により測定、評価した。結果を、担持触媒中のランタノイド元素の酸素との結合解離エネルギー値とともに表２に示す。【０１３４】
［実施例１８］
塩化ネオジム・六水和物３．２０ｇの代わりに、塩化サマリウム・六水和物１．６３ｇ、及び、塩化ランタン・七水和物１．６７ｇを用いる以外は、実施例１と同様の方法にて、担持触媒１８を得た。担持触媒１８中に含まれる銅元素の濃度は２．５重量％、カリウム元素の濃度は１．５重量％、サマリウム元素の濃度は１．２５重量％、ランタン元素の濃度は１．２５重量％であり、平均真球度は０．９１３、平均粒子径は２１８．５μｍ、粒子密度は０．６７７ｇ／ｍｌ、ストークスの式から算出される終末速度は０．９７７ｍ／秒であった。得られた担持触媒の塩化水素転化率、及び流動性を上記の方法により測定、評価した。結果を、担持触媒中のランタノイド元素の酸素との結合解離エネルギー値とともに表２に示す。【０１３５】
［実施例１９］
実施例２で使用した触媒２を用い、使用するガスを、塩化水素を９０．０Ｎｍｌ／ｍｉｎ、酸素を４５．０Ｎｍｌ／ｍｉｎ、一酸化炭素を３．０Ｎｍｌ／ｍｉｎ、とする以外は前述の触媒反応試験法と同様の方法にて評価した。得られた塩化水素転化率、及び流動性を上記の方法により測定、評価した。結果を、表２に示す。【０１３６】
［実施例２０］
実施例２で使用した触媒２を用い、使用するガスを、塩化水素を９０．０Ｎｍｌ／ｍｉｎ、酸素を４５．０Ｎｍｌ／ｍｉｎ、一酸化炭素を６．０Ｎｍｌ／ｍｉｎ、とする以外は前述の触媒反応試験法と同様の方法にて評価した。得られた塩化水素転化率、及び流動性を上記の方法により測定、評価した。結果を、表２に示す。【０１３７】
［実施例２１］
シリカ担体１を空気中、５００℃で２ｈｒ焼成した。ガラス製フラスコ（１Ｌ）に水１５０ｇと塩化第二銅（和光純薬、特級）１．７７ｇ、塩化サマリウム・六水和物５．９８ｇ、塩化カリウム（和光純薬、特級）２．８３ｇを加えて水溶液とし、これに焼成したシリカ担体１を５０．０ｇ加え、ロータリーエバポレーターを用いて、８０℃で蒸発乾固した。これを、空気中、２５０℃で３ｈｒ焼成し、担持触媒１９を得た。担持触媒１９中に含まれる銅元素の濃度は１．５重量％、カリウム元素の濃度は２．７重量％、サマリウム元素の濃度は４．５重量％であり、平均真球度は０．９１５、平均粒子径は２１３．４μｍ、粒子密度は０．６８５ｇ／ｍｌ、ストークスの式から算出される終末速度は０．９４３ｍ／秒であった。得られた担持触媒の塩化水素転化率、及び流動性を上記の方法により測定、評価した。結果を、担持触媒中のランタノイド元素の酸素との結合解離エネルギー値とともに表２に示す。【０１３８】
［実施例２２］
シリカ担体１を空気中、５００℃で２ｈｒ焼成した。ガラス製フラスコ（１Ｌ）に水１５０ｇと塩化第二銅（和光純薬、特級）６．２０ｇ、塩化ネオジム・六水和物（和光純薬、特級）６．８６ｇ、塩化カリウム（和光純薬、特級）３．３０ｇを加えて水溶液とし、これに焼成したシリカ担体１を５０．０ｇ加え、ロータリーエバポレーターを用いて、８０℃で蒸発乾固した。これを、空気中、２５０℃で３ｈｒ焼成し回収した。回収重量は６３．６３ｇであった。この回収触媒に回収重量と同量のシリカ担体１（６３．６３ｇ）を物理混合し、担持触媒２０を得た。担持触媒２０中に含まれる銅元素の濃度は２．５重量％、カリウム元素の濃度は１．５重量％、ネオジム元素の濃度は２．５重量％であり、平均真球度は０．９２３、平均粒子径は２１３．８μｍ、粒子密度は０．６５９ｇ／ｍｌ、ストークスの式から算出される終末速度は０．９１０ｍ／秒であった。得られた担持触媒の塩化水素転化率、及び流動性を上記の方法により測定、評価した。結果を、担持触媒中のランタノイド元素の酸素との結合解離エネルギー値とともに表２に示す。【０１３９】
［実施例２３］
塩化ネオジム・六水和物６．８６ｇの代わりに、塩化サマリウム・六水和物６．９８ｇを用いる以外は、実施例２２と同様の方法にて、担持触媒２１を得た。担持触媒２１中に含まれる銅元素の濃度は２．５重量％、カリウム元素の濃度は１．５重量％、サマリウム元素の濃度は２．５重量％であり、平均真球度は０．９２１、平均粒子径は２１６．７μｍ、粒子密度は０．６６２ｇ／ｍｌ、ストークスの式から算出される終末速度は０．９３９ｍ／秒であった。得られた担持触媒の塩化水素転化率、及び流動性を上記の方法により測定、評価した。結果を、担持触媒中のランタノイド元素の酸素との結合解離エネルギー値とともに表２に示す。【０１４０】
［比較例１］
塩化ネオジム・六水和物３．２０ｇの代わりに、塩化ランタン・七水和物を３．３１ｇ用いる以外は実施例１と同様の方法にて、担持触媒２２を得た。担持触媒２２中に含まれる銅元素の濃度は２．５重量％、カリウム元素の濃度は１．５重量％、ランタン元素の濃度は２．５重量％であり、平均真球度は０．９１４、平均粒子径は２２０．２μｍ、粒子密度は０．６７８ｇ／ｍｌ、ストークスの式から算出される終末速度は０．９９４ｍ／秒であった。得られた担持触媒の塩化水素転化率、及び流動性を上記の方法により測定、評価した。結果を、担持触媒中のランタノイド元素の酸素との結合解離エネルギー値とともに表３に示す。【０１４１】
［比較例２］
塩化ネオジム・六水和物１．８６ｇの代わりに、塩化ランタン・七水和物１．９３ｇを用いる以外は、実施例１１と同様の方法にて、担持触媒２３を得た。担持触媒２３中に含まれる銅元素の濃度は１．５重量％、カリウム元素の濃度は０．９重量％、ランタン元素の濃度は１．５重量％であり、平均真球度は０．９１９、平均粒子径は２１０．７μｍ、粒子密度は０．６４３ｇ／ｍｌ、ストークスの式から算出される終末速度は０．８６２ｍ／秒であった。得られた担持触媒の塩化水素転化率、及び流動性を上記の方法により測定、評価した。結果を、担持触媒中のランタノイド元素の酸素との結合解離エネルギー値とともに表３に示す。【０１４２】
［比較例３］
塩化ネオジム・六水和物３．２０ｇの代わりに、塩化イッテルビウム・六水和物３．４５ｇを用いる以外は、実施例１と同様の方法にて、担持触媒２４を得た。担持触媒２４中に含まれる銅元素の濃度は２．５重量％、カリウム元素の濃度は１．５重量％、イッテルビウム元素の濃度は２．５重量％であり、平均真球度は０．９１２、平均粒子径は２１７．２μｍ、粒子密度は０．６７２ｇ／ｍｌ、ストークスの式から算出される終末速度は０．９５８ｍ／秒であった。得られた担持触媒の塩化水素転化率、及び流動性を上記の方法により測定、評価した。結果を、担持触媒中のランタノイド元素の酸素との結合解離エネルギー値とともに表３に示す。【０１４３】
［比較例４］
塩化ネオジム・六水和物１．８６ｇの代わりに、塩化イッテルビウム・六水和物２．０１ｇを用いる以外は、実施例９と同様の方法にて、担持触媒２５を得た。担持触媒２５中に含まれる銅元素の濃度は１．５重量％、カリウム元素の濃度は０．９重量％、イッテルビウム元素の濃度は１．５重量％であり、平均真球度は０．９１７、平均粒子径は２０９．９μｍ、粒子密度は０．６３９ｇ／ｍｌ、ストークスの式から算出される終末速度は０．８５１ｍ／秒であった。得られた担持触媒の塩化水素転化率、及び流動性を上記の方法により測定、評価した。結果を、担持触媒中のランタノイド元素の酸素との結合解離エネルギー値とともに表３に示す。【０１４４】
［比較例５］
シリカ担体１を空気中、５００℃で２ｈｒ焼成した。ガラス製フラスコ（１Ｌ）に水１５０ｇと塩化第二銅（和光純薬、特級）６．２０ｇ、塩化ネオジム・六水和物（和光純薬、特級）６．８６ｇ、塩化カリウム（和光純薬、特級）３．３０ｇを加えて水溶液とし、これに焼成したシリカ担体１を５０．０ｇ加え、ロータリーエバポレーターを用いて、８０℃で蒸発乾固した。これを、空気中、２５０℃で３ｈｒ焼成し、担持触媒２６を得た。担持触媒２６中に含まれる銅元素の濃度は５．０重量％、カリウム元素の濃度は３．０重量％、ネオジム元素の濃度は５．０重量％であり、平均真球度は０．９１５、平均粒子径は２２１．３μｍ、粒子密度は０．７４１ｇ／ｍｌ、ストークスの式から算出される終末速度は１．０９７ｍ／秒であった。得られた担持触媒の塩化水素転化率、及び流動性を上記の方法により測定、評価した。結果を、担持触媒中のランタノイド元素の酸素との結合解離エネルギー値とともに表３に示す。【０１４５】
［比較例６］
塩化ネオジム・六水和物６．８６ｇの代わりに、塩化サマリウム・六水和物６．９８ｇを用いる以外は、比較例５と同様の方法にて、担持触媒２７を得た。担持触媒２７中に含まれる銅元素の濃度は５．０重量％、カリウム元素の濃度は３．０重量％、サマリウム元素の濃度は５．０重量％であり、平均真球度は０．９１１、平均粒子径は２１９．２μｍ、粒子密度は０．７４６ｇ／ｍｌ、ストークスの式から算出される終末速度は１．０８３ｍ／秒であった。得られた担持触媒の塩化水素転化率、及び流動性を上記の方法により測定、評価した。結果を、担持触媒中のランタノイド元素の酸素との結合解離エネルギー値とともに表３に示す。【０１４６】
［比較例７］
担体として、シリカ担体１の代わりに、シリカ担体４（富士シリシア化学株式会社、Ｇ−１０、粒度分布：７５〜５００μｍ、メーカー分析表よりの物性値は、平均細孔径：１０ｎｍ、細孔容積：１．３ｍｌ／ｇ）を用いる以外は、実施例１と同様の方法にて、担持触媒２８を得た。担持触媒２８中に含まれる銅元素の濃度は２．５重量％、カリウム元素の濃度は１．５重量％、ネオジム元素の濃度は２．５重量％であり、平均真球度は０．７６０、平均粒子径は３０３．２μｍ、粒子密度は０．５５０ｇ／ｍｌ、ストークスの式から算出される終末速度は１．５２７ｍ／秒であった。得られた担持触媒の塩化水素転化率を上記の方法により測定、評価しようと試みたが、３８０℃における塩化水素転化率は、触媒層の固着により、不安定となり、正確な測定が不可能であった。評価中のガラス反応管の温度差を、担持触媒中のランタノイド元素の酸素との結合解離エネルギー値とともに表３に示した。【０１４７】
［比較例８］
担体として、シリカ担体１の代わりに、シリカ担体４を用い、塩化ネオジム・六水和物３．２０ｇの代わりに、塩化サマリウム・六水和物３．２６ｇを用いること以外は、実施例１と同様の方法にて、担持触媒２９を得た。担持触媒２９中に含まれる銅元素の濃度は２．５重量％、カリウム元素の濃度は１．５重量％、サマリウム元素の濃度は２．５重量％であり、平均真球度は０．７５７、平均粒子径は３０２．１μｍ、粒子密度は０．５４５ｇ／ｍｌ、ストークスの式から算出される終末速度は１．５０２ｍ／秒であった。得られた担持触媒の塩化水素転化率を上記の方法により測定、評価しようと試みたが、３８０℃における塩化水素転化率は、触媒層の固着により、不安定となり、正確な測定が不可能であった。評価中のガラス反応管の温度差を、担持触媒中のランタノイド元素の酸素との結合解離エネルギー値とともに表３に示した。【０１４８】
［比較例９］
担体として、シリカ担体１の代わりに、シリカ担体５（富士シリシア化学株式会社、Ｇ−１０、粒度分布：７５〜１５０μｍ、メーカー分析表よりの物性値は、平均細孔径：１０ｎｍ、細孔容積：１．３ｍｌ／ｇ）を用いる以外は、実施例１と同様の方法にて、担持触媒３０を得た。担持触媒３０中に含まれる銅元素の濃度は２．５重量％、カリウム元素の濃度は１．５重量％、ネオジム元素の濃度は２．５重量％であり、平均真球度は０．７２９、平均粒子径は２０２．３μｍ、粒子密度は０．５２３ｇ／ｍｌ、ストークスの式から算出される終末速度は０．６４６ｍ／秒であった。得られた担持触媒の塩化水素転化率、及び流動性を上記の方法により測定、評価した。結果を、担持触媒中のランタノイド元素の酸素との結合解離エネルギー値とともに表３に示す。【０１４９】
［比較例１０］
担体として、シリカ担体１の代わりに、シリカ担体５を用いること、塩化ネオジム・六水和物３．２０ｇの代わりに、塩化サマリウム・六水和物を３．２６ｇ用いること以外は、実施例１と同様の方法にて、担持触媒３１を得た。担持触媒３１中に含まれる銅元素の濃度は２．５重量％、カリウム元素の濃度は１．５重量％、サマリウム元素の濃度は２．５重量％であり、平均真球度は０．７３２、平均粒子径は１９９．８μｍ、粒子密度は０．５１７ｇ／ｍｌ、ストークスの式から算出される終末速度は０．６２３ｍ／秒であった。得られた担持触媒の塩化水素転化率、及び流動性を上記の方法により測定、評価した。結果を、担持触媒中のランタノイド元素の酸素との結合解離エネルギー値とともに表３に示す。【０１５０】
［比較例１１］
クロミア７５重量％、シリカ２５重量％からなる微小球状流動層用酸化クロム触媒５０ｇをＣｕＣｌ2・２Ｈ2Ｏ ６．７１ｇ、ＫＣｌ ２．８５ｇ、Ｌａ（ＮＯ3）3・６Ｈ2Ｏ ７．７９ｇを溶解した水溶液２５ｍｌに含浸後、５１０℃で５ｈｒ焼成し、酸化ケイ素と酸化クロムからなる担持触媒３２を得た。この触媒は、日本国特開昭６１−２７５１０４号、及び日本国特許３２７０６７０号に記載の方法を参考に調製したものである。得られた担持触媒３２の平均真球度は０．８６３、粒子密度は１．６８３ｇ／ｍｌ、平均粒子径は７８．２μｍ、ストークスの式から算出される終末速度は０．３１１ｍ／秒であった。得られた担持触媒の塩化水素転化率、及び流動性を上記の方法により測定、評価した。結果を、担持触媒中のランタノイド元素の酸素との結合解離エネルギー値とともに表３に示す。【０１５１】
なお、以上の実施例および比較例において、得られた各担持触媒は、いずれも用いた担体の９０％以上の平均細孔径、および細孔容積を維持していた。【０１５２】
【表２】
0005468065.tif 000003
【０１５３】
【表３】
0005468065.tif 000004
【産業上の利用可能性】
【０１５４】
本発明によれば、触媒活性が高く、触媒寿命が長く、安価で安定供給が可能であって、固着を生じず高い流動性を長期にわたって維持し得る、流動層反応器での反応に好適な塩素製造用触媒を提供できる。また、本発明の流動層反応器を用いた塩素の製造方法によれば、塩素を、長期にわたり安定して連続的かつ効率的に、そして、より経済的に製造することができる。
【符号の説明】
【０１５５】
１  生成ガス
２  ガラス反応管（内径：１６ｍｍ）
３  ヒーター
４  触媒層
５  ガラスフィルター
６  石英砂
７  原料ガス
【図１】
0005468065.tif 000005